(57)【要約】【課題】  美麗な筋状模様を有すると共に、表面平滑性及び加工特性にも優れ、かつその製造も簡便で安価な、新規なポリスチレン系樹脂発泡板を提供する。【解決手段】  環状ダイから筒状に押出されたポリスチレン系樹脂筒状発泡体の内面を融着させて得られる、見掛け密度０．０３〜０．２４ｇ／ｃｍ３、厚み２〜１５ｍｍのポリスチレン系樹脂発泡板であって、該ポリスチレン系樹脂発泡板は、該ポリスチレン系樹脂発泡層に、着色剤を含有するポリスチレン系樹脂層が押出方向に筋状に積層されてなり、前記ポリスチレン系樹脂発泡板の樹脂層積層面側における最表面部のセル壁の厚みが５０μｍ以下であり、前記ポリスチレン系樹脂発泡板の樹脂層積層面側における表面の輪郭曲線の高さが５００μｍ以下であることを特徴とする。【選択図】図１
2014201042.tif 000002
【特許請求の範囲】
【請求項１】
環状ダイから筒状に押出されたポリスチレン系樹脂筒状発泡体の内面を融着させて得られる、見掛け密度０．０３〜０．２４ｇ／ｃｍ３、厚み２〜１５ｍｍのポリスチレン系樹脂発泡板であって、
該ポリスチレン系樹脂発泡板は、該ポリスチレン系樹脂発泡層に、着色剤を含有するポリスチレン系樹脂層が押出方向に筋状に積層されてなり、
前記ポリスチレン系樹脂発泡板の樹脂層積層面側における最表面部のセル壁の厚みが５０μｍ以下であり、
前記ポリスチレン系樹脂発泡板の樹脂層積層面側における表面の輪郭曲線の高さが５００μｍ以下であることを特徴とするポリスチレン系樹脂発泡板。
【請求項２】
前記ポリスチレン系樹脂層１本当たり、押出方向１ｍ当たりの積層樹脂重量（Ｓ）が０．０１〜０．６ｇであり、隣り合う樹脂層の平均中心間距離（Ｔ）が２〜５０ｍｍであることを特徴とする請求項１に記載のポリスチレン系樹脂発泡板。
【請求項３】
前記ポリスチレン系樹脂層１本当たり、押出方向１ｍ当たりの積層樹脂重量（Ｓ）と前記平均中心間距離（Ｔ）とが、下記（１）式を満足することを特徴とする請求項１または２に記載のポリスチレン系樹脂発泡板。
０．０３  ≦  Ｓ  ×  Ｔ  ≦  １５・・・・（１）
【請求項４】
前記ポリスチレン系樹脂層の総積層量が２〜１００ｇ／ｍ２であることを特徴とする請求項１〜３のいずれかに記載のポリスチレン系樹脂発泡板。
【発明の詳細な説明】
【技術分野】
【０００１】
本発明は、表面に筋状模様を有する、新規なポリスチレン系樹脂発泡板に関する。
【背景技術】
【０００２】
厚み２〜１５ｍｍの厚物のポリスチレン系樹脂発泡板は、軽量性、断熱性、剛性などに優れているため、短冊状に切断後、箱状に組み立てられる、弁当箱や菓子箱、折箱等の原反、サインボードとして広く利用されている。
【０００３】
その中でも、表面に模様が施された外観を有するポリスチレン系樹脂発泡板は、見栄えに優れ、高級感も備えていることから、消費者のニーズが高まり、現在大量に生産されている。
【０００４】
従来、このような木目模様を有するポリスチレン系樹脂発泡板としては、例えば、以下の（１）〜（３）のものが知られている。
【０００５】
（１）ポリスチレン系樹脂発泡板の表面に模様を直接印刷したもの（特許文献１）。
（２）ポリスチレン系樹脂発泡板の表面に、模様が印刷されたフィルムを接着剤等によりラミネートしたもの（特許文献２）。
（３）共押出法により、ポリスチレン系樹脂発泡板の表面に着色された筋状又は帯状のポリスチレン系樹脂発泡層を積層したもの（特許文献３）。
【先行技術文献】
【特許文献】
【０００６】
【特許文献１】特開２００４−３４６１８０号公報
【特許文献２】特開平５−３８７５２号公報
【特許文献３】特開２００３−９４８９６号公報
【発明の概要】
【発明が解決しようとする課題】
【０００７】
しかし、（１）の発泡板の表面に、模様を直接印刷したものは、インクと被包装物が直接接触する虞があるため、その用途が制限されたり、フィルムを積層させたりする必要があるといった難点があった。
また、その製造には、原反である発泡板の製造工程と、これに模様を印刷する工程の二つの工程を必要とする。
【０００８】
（２）の発泡板の表面に、模様が印刷されたフィルムを接着剤でラミネートしたものは、模様付与に用いられたインクがフィルムの内面側となるので、（１）のようにインクが直接食品に触れる恐れはないものの、その製造には、原反である発泡板を製造する工程と、さらにフィルムを製造する工程、このフィルムに模様を印刷し、印刷フィルムを原反に貼り合わせる工程などの多くの工程を必要としていた。
【０００９】
（３）の発泡体芯層の外周面に筋状又は帯状の発泡層を共押出したものは、発泡芯層の上に発泡層が積層される構造となるため、加工性に課題を残すものであった。
【００１０】
このように、従来の、模様を有するポリスチレン系樹脂発泡板はそれぞれに大きな難点があり、このため、外観に優れ、軽量性、表面平滑性及び加工性を満足する、実用的なポリスチレン系樹脂発泡板の開発が強く要望されていたが、未だ満足すべき提案がなされていないのが現状である。
【００１１】
本発明は、以上のとおりの事情に鑑みてなされたものであり、ポリスチレン系樹脂発泡板において、美麗な筋状模様を有すると共に、表面平滑性及び加工性にも優れ、かつその製造も簡便で安価な、新規なポリスチレン系樹脂発泡板を提供することを課題としている。
【課題を解決するための手段】
【００１２】
本発明者らは、上記課題を解決すべく鋭意研究の結果、環状ダイから筒状に押出されたポリスチレン系樹脂筒状発泡体の内面を融着させて得られるポリスチレン系樹脂発泡板の少なくとも片面に着色剤を含有するポリスチレン系樹脂層が筋状に積層された特有なポリスチレン系樹脂発泡板は、意外にも、外観および表面平滑性にも優れ、しかも、その製造も簡便かつ安価である、新規なポリスチレン系樹脂発泡板であることを見出し、本発明を完成するに至った。
【００１３】
即ち、本発明によれば、以下の＜１＞〜＜４＞に記載の表面平滑性に優れた筋状の模様が付与された新規なポリスチレン系樹脂発泡板が提供される。
【００１４】
＜１＞
環状ダイから筒状に押出されたポリスチレン系樹脂筒状発泡体の内面を融着させて得られる、見掛け密度０．０３〜０．２４ｇ／ｃｍ３、厚み２〜１５ｍｍのポリスチレン系樹脂発泡板であって、
該ポリスチレン系樹脂発泡板は、該ポリスチレン系樹脂発泡層に、着色剤を含有するポリスチレン系樹脂層が押出方向に筋状に積層されてなり、
前記ポリスチレン系樹脂発泡板の樹脂層積層面側における最表面部のセル壁の厚みが５０μｍ以下であり、前記ポリスチレン系樹脂発泡板の樹脂層積層面側における表面の輪郭曲線の高さが５００μｍ以下であることを特徴とするポリスチレン系樹脂発泡板。
＜２＞
前記ポリスチレン系樹脂層１本当たり、押出方向１ｍ当たりの積層樹脂重量（Ｓ）が０．０１〜０．６ｇであり、隣り合う樹脂層の平均中心間距離（Ｔ）が２〜５０ｍｍであることを特徴とする＜１＞に記載のポリスチレン系樹脂発泡板。
＜３＞
前記積層樹脂重量（Ｓ）と前記平均中心間距離（Ｔ）とが、下記（１）式を満足することを特徴とする＜１＞または＜２＞に記載のポリスチレン系樹脂発泡板。
０．０３  ≦  Ｓ  ×  Ｔ  ≦  １５・・・・（１）
＜４＞
前記ポリスチレン系樹脂層の総積層量が２〜１００ｇ／ｍ２であることを特徴とする＜１＞〜＜３＞のいずれかに記載のポリスチレン系樹脂発泡板。
【発明の効果】
【００１５】
本発明に係るポリスチレン系樹脂発泡板は、ポリスチレン系樹脂層による、外観に優れた筋状模様を有するものであり、軽量性、表面平滑性及び製品加工性にも優れた発泡板である。
【００１６】
したがって、外観に優れた筋状模様を有する、サインボードや、短冊状に切断後、箱状に組み立てられて、弁当箱や菓子箱、折箱等として使用される原反（ポリスチレン系樹脂発泡板）として、広くその需要が見込まれる。
【００１７】
また、その製造においては、その工程数も僅か一工程という極めて簡便なものであるから、従来品と異なり、製造コストも大幅に下げることができ、工業的に極めて有利に生産できる発泡板であるといった、数多くの利点を有するものである。
【図面の簡単な説明】
【００１８】
【図１】本発明のポリスチレン系樹脂発泡板の説明図である。
【図２】本発明の代表的なポリスチレン系樹脂発泡板の製造方法の説明図である。
【図３】本発明で用いる代表的な環状ダイの説明図である。
【発明を実施するための形態】
【００１９】
（発泡板１）
図１は、本発明に係る代表的なポリスチレン系樹脂発泡板（以下、単に発泡板ともいう）１の厚み方向の模式断面図であり、発泡層２、２’の両面に、着色剤を含む樹脂層３、３’が押出方向に筋状に、積層されている。該発泡板１は、環状ダイから押出されたポリスチレン系樹脂筒状発泡体の内面を融着させて得られたものである。さらに具体的には、ポリスチレン系樹脂発泡層（以下、単に発泡層ともいう）２、２’の外周面に、着色剤を含有するポリスチレン系樹脂層（以下、単に樹脂層ともいう）３、３’が共押出により積層された筒状発泡体の、発泡層２と発泡層２’の内面が融着され、かつ該発泡層２及び発泡層２’の外表面に、着色剤を含む樹脂層３及び着色剤を含む樹脂層３’のそれぞれが筋状模様に形成されている。
【００２０】
ここで、筋状とは、例えば図１に示すように、押出方向に形成された、線状または帯状の模様を意味する。
【００２１】
なお、図１では、発泡板１として、発泡層２、２’の両面に樹脂層３、３’が積層されたものを例に挙げて説明したが、発泡層２、２’の何れかの片面にだけ樹脂層が積層されていてもよい。
【００２２】
（発泡板１の見かけ密度）
本発明の発泡板１の見かけ密度は０．０３〜０．２４ｇ／ｃｍ３である。該見かけ密度が低すぎる場合には、発泡板１としての、強度を維持することが困難となるおそれがある。上記観点から、該見かけ密度の下限は、より好ましくは０．０４ｇ／ｃｍ３、さらに好ましくは０．０５ｇ／ｃｍ３である。
一方、該見かけ密度が高すぎる場合には、軽量性を維持することが困難となるおそれがある。上記観点から該見かけ密度の上限は、より好ましくは０．２ｇ／ｃｍ３、さらに好ましくは０．１５ｇ／ｃｍ３である。
【００２３】
（発泡板１の厚み）
本発明の発泡板１の厚みは２〜１５ｍｍである。発泡板１の厚みが薄すぎる場合には、剛性の低いものとなり、２次加工等により折箱等を形成した場合に使用できないおそれがある。一方、発泡板１の厚みが厚すぎる場合には、２次加工などでＶ溝加工を施し折り曲げ加工を行う際に破断しやすくなるなど、加工性が低下するおそれがある。
【００２４】
本発明の発泡板１は、上記観点から、発泡板の厚さの下限は３ｍｍであることが好ましく、４ｍｍがより好ましく、５ｍｍがさらに好ましい。一方、発泡板の厚さの上限は、１３ｍｍが好ましく、１２ｍｍがより好ましく、１０ｍｍがさらに好ましい。
【００２５】
（発泡板１の最表面部のセル壁厚み）
発泡板１の、樹脂層積層面側における、最表面部のセル壁厚みは５０μｍ以下である。該最表面部のセル壁厚みが５０μｍを超える場合には、表面凹凸が激しくなり、発泡板１の外観に影響するおそれがある。上記観点から、該最表面部のセル壁厚みは、４５μｍ以下であることが好ましく、４０μｍ以下であることがさらに好ましい。
【００２６】
前記発泡板における樹脂層積層面の最表面部のセル壁厚みは、発泡板表面から、発泡板の厚み方向に第一番目の気泡壁の内側表面までの厚みを意味する。なお、上記測定方法において、発泡層部分と樹脂層部分は区別することなく測定される。
【００２７】
なお、本発明の発泡板１において発泡層２、２’部分と樹脂層３、３’部分を区別しないで測定した、最表面部のセル壁厚みが５０μｍ以下であるということは、樹脂層３、３’がごく薄く形成されているという特徴を有するものである。
【００２８】
（発泡板１表面の輪郭曲線の高さ）
本発明の発泡板１の樹脂層積層面側における、発泡板表面の輪郭曲線の高さは、５００μｍ以下である。該輪郭曲線の高さが５００μｍを超える場合には、発泡板１表面の凹凸が激しくなることから、発泡板１の加工性や、発泡板１の外観が悪化するおそれがある。上記観点から、該高さは４００μｍ以下であることが好ましく、３００μｍ以下であることがより好ましい。
【００２９】
前記発泡板表面の輪郭曲線の高さは、発泡板表面において、発泡層と樹脂層によって形成される、発泡板表面の幅方向の凹凸の輪郭曲線要素の高さとして特定される。具体的には、
発泡板の幅方向に全幅に切り出し、その断面を拡大顕微鏡（デジタル顕微鏡）により観察し、該拡大画面の発泡板表面に存在する凹凸部分の頂点をそれぞれ特定し、隣り合う凸部分の頂点間を結ぶ直線から、凹部の谷底部への垂線の長さを測定し、それらの測定値の最大値を発泡板表面の輪郭曲線の高さとした。
【００３０】
なお、本発明では、共押出法により筋状の模様を形成し、樹脂層３、３’が押出発泡時に適度に延伸されることにより、剛性が向上し、外観に優れた発泡板１とすることができる。
【００３１】
（発泡板１の総坪量）
該発泡板１の総坪量は１５０〜１２００ｇ／ｍ２であることが好ましい。上記範囲内であれば、加工に適する剛性を有し、かつ軽量性にも優れる発泡板１となる。該総坪量は、２００〜１０００ｇ／ｍ２がより好ましく、２５０〜８００ｇ／ｍ２が更に好ましい。
【００３２】
発泡板１の総坪量の測定方法としては、発泡板全幅に亘って幅２５０ｍｍの試験片を切り出し、該試験片の重量（ｇ）を該試験片の面積（板幅（ｍｍ）×２５０ｍｍ）で割り算し、１ｍ２当たりの積層発泡板の重量（ｇ）に換算し、これを積層発泡板の坪量「ｔ」（ｇ／ｍ２）とした。
【００３３】
（樹脂層）
発泡層２、２’の少なくとも片面には、着色剤を含む樹脂層３、３’が共押出により、押出方向に筋状に、複数積層されている。なお、発泡板において発泡層に積層されている樹脂層は、必ずしも発泡層の表面から凸に形成される必要は無く、図１に示すように、樹脂層部分が発泡層に埋め込まれるような形で形成されることが好ましい。
【００３４】
（樹脂層の総積層量）
樹脂層の総積層量は、発泡層の表面に、押出方向に樹脂層の筋状模様が表出されるように適宜設定されるが、２〜１００ｇ／ｍ２の範囲であることが好ましい。本発明の発泡板においては、上記範囲の薄い樹脂層が形成されることにより、発泡が抑制され、樹脂層を形成させ、表面平滑性に優れる発泡板となる。上記観点から、樹脂層の総積層量は、５〜８０ｇ／ｍ２であることがより好ましく、１０〜６０ｇ／ｍ２であることがさらに好ましい。
【００３５】
なお、樹脂層の総積層量は、樹脂層押出機吐出量をＬ（ｋｇ／ｈｒ）、 発泡板引取速度Ｍ（ｍ／ｍｉｎ）、発泡板の幅Ｎ（ｍ）として、以下の式（２）により求めることができる。
樹脂層の総積層量（ｇ/ｍ２）＝Ｌ×１０３／（Ｍ×Ｎ×６０）・・・（２）
【００３６】
（樹脂層１本あたり、押出方向１ｍ当たりの積層樹脂重量）
各樹脂層３、３’１本当たりの、押出方向１ｍ当たりの積層樹脂重量（Ｓ）は０．０１〜０．６ｇ／ｍであることが好ましく、発泡層２、２’の少なくとも片面に樹脂層３、３’が筋状に複数形成されていることが好ましい。
前記積層樹脂量（Ｓ）が上記範囲内である場合には、筋状模様の形成が容易となり、隣り合う樹脂層同士が重なったりすることなく、厚みムラの小さい発泡板を得ることができる。上記観点から、前記積層樹脂量（Ｓ）は、０．０２〜０．５ｇ／ｍとすることが好ましく、０．０３〜０．４ｇ／ｍとすることがより好ましく、０．０４〜０．３ｇ／ｍとすることがさらに好ましい。
【００３７】
前記各樹脂層１本当たりの、押出方向１ｍ当たりの積層樹脂重量（Ｓ）は、樹脂層の吐出量をＸ（Ｋｇ／ｈｒ）、発泡板の引取速度をＹ（ｍ／ｍｉｎ）、発泡板の全表面（外周表面）に存在する樹脂層の全本数Ｚとして、以下の式（３）により求めることができる。
（Ｘ×１０３）／（Ｙ×Ｚ×６０）・・・・（３）
【００３８】
（樹脂層の平均中心間距離）
筋状に積層された隣り合う樹脂層間の平均中心間距離（Ｔ）は、発泡板１の押出方向に筋状模様が表出されるように、２〜５０ｍｍであることが好ましい。上記範囲内であれば、外観に優れる発泡板となる。なお、該平均中心間距離は、発泡板１の全幅において、隣り合う樹脂層間において、樹脂層３の中央部分から、隣の樹脂層の中央部分までの距離を測定した、その測定値の算術平均値として定義される。
【００３９】
さらに、隣り合う樹脂層の中心間距離の変動係数は、２５以下であることが好ましく、２０以下であることがより好ましく、１５以下であることがさらに好ましい。
【００４０】
本願明細書における、隣り合う樹脂層の中心間距離の変動係数Ｃｖとは、該中心間距離の標準偏差（ｍｍ）を平均中心間距離成形体（ｍｍ）で割った値の百分率をいい、平均値からのばらつき度合を表す指標である。なお、該中心間距離の標準偏差Ｖは次式（４）により求めるものとする。
Ｖ＝｛Σ（Ｔｉ−Ｔａｖ）２／（ｎ−１）｝１／２ （４）
上記（１）式においてＴｉは個々の中心間距離の測定値を、Ｔａｖは前記平均中心間距離を、ｎは測定数をそれぞれ表し、Σは個々の測定値について計算した（Ｔｉ−Ｔａｖ）２を全て足し算することを示す。
変動係数Ｃｖは下記（５）式によって求められる。
Ｃｖ（％）＝（Ｖ／Ｔａｖ）×１００ （５）
【００４１】
また、厚みムラがなく、厚みが均質な発泡板１となる観点から、隣り合う樹脂層３、３’の中心間距離において、その最大値と最小値の関係は、最大値／最小値  ≦７であることが好ましく、最大値／最小値  ≦６であることがより好ましく、最大値／最小値  ≦５であることがさらに好ましい。
【００４２】
前記樹脂層１本当たりの、１ｍ当たりの積層樹脂重量（Ｓ）と前記発泡板１の、隣り合う樹脂層の平均中心間距離（Ｔ）とが、下記（６）式を満足することが好ましい。
０．０３  ≦  Ｓ  ×  Ｔ  ≦  １５・・・・（６）
発泡板１の凹凸は、上記の、樹脂層１本当たりの、１ｍ当たりの積層樹脂重量（Ｓ）と樹脂層の平均中心間距離（Ｔ）とに関連するため、上式の関係を満足することが好ましい。
【００４３】
さらに、下式（７）を満足することがより好ましい。
０．０５≦  Ｓ×  Ｔ  ≦１０・・・（７）
【００４４】
（発泡板１の独立気泡率）
本発明の発泡板の独立気泡率は、特に制限はないが、剛性を高く持たせる場合には、独立気泡率は６０％以上が好ましく、より好ましくは７０％以上、最も好ましくは８０％以上である。
【００４５】
（着色剤について）
前記樹脂層には、着色剤が配合される。該着色剤としては、無機系または有機系の顔料または染料を用いることができる。例えば、有機顔料の例としては、モノアゾ系、クロモフタールレッド等の縮合アゾ系、アンスラキノン系、イソインドリノン系、複素環系、ペリノン系、キナクリドン系、ペリレン系、チオインジゴ系、ジオキサジン系、フタロシアニン系、ニトロソ系、フタロシアニン顔料、有機蛍光顔料等が挙げられる。無機顔料の例としては酸化チタン、カーボンブラック、チタンイエロー、酸化鉄、群青、コバルトブルー、焼成顔料、メタリック顔料、マイカ、パール顔料、亜鉛華、沈降性シリカ、カドミウム赤等が挙げられる。また、有機染料の例としてはアンスラキノン系、複素環系、ペリノン系、塩基性染料、酸性染料、媒染染料等が挙げられる。これらの中で、無機顔料を用いることで安価に製造できるため好ましい。また、着色剤５は、二種以上を混合して使用することもできる。
特に、食品容器に用いる場合には、上記の中からポリオレフィン等衛生協議会登録品を選択して用いることが好ましい。
【００４６】
なお、着色剤として酸化鉄、または酸化鉄を含有する茶系の着色剤、例えば酸化鉄、カーボンブラック、酸化チタンの混合物からなる着色剤を用いた場合には、樹脂層が茶系の色を呈し、木目調または柾目調の模様が形成されることから、より高級感溢れる発泡板１を得ることができる。
【００４７】
（発泡板１の利点）
本発明に係る発泡板１は、従来品と異なり、筋状の模様が形成されている発泡板１であり、反りがなく、表面平滑性及び加工性にも優れたものである。
【００４８】
したがって、筋状、例えば木目調の高級感溢れる、サインボードや、短冊状に切断後、箱状に組み立てられて、弁当箱や菓子箱、折り箱等に使用される原反（ポリスチレン系樹脂発泡板）として、広くその需要が見込まれる。
【００４９】
また、その製造は、極めて簡便なものであるから、従来品と異なり、製造コストも大幅に下げることができ、工業的に極めて有利に生産できるといった、数多くの利点を有するものである。
【００５０】
前記樹脂層は、筋状の模様を付与するために形成されたものであるが、発泡板の強度向上にも寄与するものである。例えば、樹脂層を有しない単層の発泡板に対して曲げ弾性率等の物性が向上する効果が見られる。したがって、発泡板１の物性向上の観点から、樹脂層は非発泡層として形成されていることが好ましい。なお、非発泡層は、局所的には、一部気泡が形成されているものであっても構わない。
【００５１】
次に、本発明に係る上記発泡板１の製造方法について説明する。
本発明の発泡板１の製造方法の一例を図２に示す。
図２に示すように、本発明の発泡板１は、環状ダイから押出されたポリスチレン系樹脂筒状発泡体の内面を融着させて得られたものである。さらに具体的には、環状ダイ１３からの共押出しにより、発泡層を構成するポリスチレン系樹脂（Ａ）（以下、単にポリスチレン系樹脂（Ａ）ともいう）８と物理発泡剤９とを混練してなる発泡層形成用のポリスチレン系樹脂溶融物（以下、単に発泡層形成用樹脂溶融物ともいう）１０の少なくとも片面に、樹脂層を構成するポリスチレン系樹脂（Ｂ）（以下、単にポリスチレン系樹脂（Ｂ）ともいう）４と着色剤５と揮発性可塑剤６とを混練してなる樹脂層形成用のポリスチレン系樹脂溶融物（以下、単に樹脂層形成用樹脂溶融物ともいう）７を、筋状に複数積層して共押出し、得られる筒状積層発泡体の内面を融着させて得ることが好ましい。
【００５２】
（樹脂層形成用樹脂溶融物７）
本発明の製造方法においては、まず、ポリスチレン系樹脂（Ｂ）４及び着色剤５、その他必要に応じて添加される添加剤等を第１の押出機に供給し、加熱溶融し、揮発性可塑剤６を添加し溶融混練して、樹脂層形成用樹脂溶融物７とする。
【００５３】
（ポリスチレン樹脂（Ｂ）４）
上記ポリスチレン系樹脂（Ｂ）４としては、例えば、ポリスチレン、耐衝撃性ポリスチレン、スチレン−アクリロニトリル共重合体、スチレン−ブタジエン−アクリロニトリル共重合体、スチレン−アクリル酸共重合体、スチレン−メタクリル酸共重合体、スチレン−メタクリル酸メチル共重合体、スチレン−メタクリル酸エチル共重合体、スチレン−アクリル酸メチル共重合体、スチレン−アクリル酸エチル共重合体、スチレン−無水マレイン酸共重合体、ポリスチレン−ポリフェニレンエーテル共重合体、ポリスチレンとポリフェニレンエーテルとの混合物等が例示される。
【００５４】
これらの樹脂に対し、所望の目的に応じて、プロピレン単独重合体、エチレン−プロピレン共重合体等のポリプロピレン系樹脂、高密度ポリエチレン、低密度ポリエチレン等のポリエチレン系樹脂、スチレン−共役ジエンブロック共重合体やその水添物等の熱可塑性エラストマー、エチレン−プロピレンゴム、ブタジエンゴム等のゴム等の重合体を４０重量％以下の割合で含むものを使用することができる。
【００５５】
ポリスチレン系樹脂（Ｂ）４としては、発泡層２、２’の外周面に幅が狭く均等な筋状模様に積層されるように、例えば、２００℃、せん断速度１００ｓｅｃ−１での溶融粘度η１を６００〜１４００Ｐａ・ｓとすること好ましく、７００〜１３００Ｐａ・ｓとすることがより好ましく、８００〜１２００Ｐａ・ｓとすることがさらに好ましい。
【００５６】
（揮発性可塑剤６）
本発明の発泡板１の製造方法においては、樹脂層形成用樹脂溶融物７と発泡層形成用樹脂溶融物１０とを共押出する際に、適正発泡温度での、樹脂層形成用樹脂溶融物７の溶融伸びを著しく向上させ、樹脂層形成用樹脂溶融物７の伸びをポリスチレン系樹脂発泡層形成用樹脂溶融物１０の伸びに対応させるために、樹脂層形成用樹脂溶融物７には可塑剤が添加されることが好ましい。
【００５７】
上記可塑剤としては、発泡板１製造後に、発泡板から揮発する揮発性可塑剤６を使用することが好ましい。揮発性可塑剤６は、樹脂層形成用樹脂溶融物７中に存在している状態ではポリスチレン系樹脂の溶融粘度を低下させて、共押出に適する樹脂溶融物を形成することが可能となるとともに、押出発泡後には樹脂層３、３’から揮散して、樹脂層３、３’から容易に除去することが可能となる。従って、揮発性可塑剤６を用いれば、樹脂層３、３’に配合した可塑剤が、食品などと接触することがなく食品衛生の観点からも好ましい。
【００５８】
また、押出後に可塑剤が残存して、樹脂層３、３’の剛性を低下させるおそれもないことからも、揮発性可塑剤６が好ましく用いられる。
なお、樹脂層３、３’を構成するポリスチレン系樹脂の物性低下を生じない程度の添加量であれば、通常の可塑剤を用いることもでき、その添加量は３％未満であることが好ましく、２％未満であることがより好ましい。
【００５９】
揮発性可塑剤６としては、炭素数２以上７以下の脂肪族炭化水素、炭素数１以上３以下のハロゲン化脂肪族炭化水素、炭素数１以上４以下の脂肪族アルコール、又は炭素数２以上８以下の脂肪族エーテル等から選択される１種、又は２種以上で構成されるものが好ましく用いられる。
【００６０】
揮発性可塑剤６の例に挙げた炭素数２以上７以下の脂肪族炭化水素としては、例えば、エタン、プロパン、ノルマルブタン、イソブタン、ノルマルペンタン、イソペンタン、イソヘキサン、シクロヘキサン、ヘプタンが挙げられる。
【００６１】
上記炭素数１以上３以下のハロゲン化脂肪族炭化水素としては、例えば、塩化メチル、塩化エチル、１，１，１，２−テトラフルオロエタン、１，１−ジフルオロエタンが挙げられる。
【００６２】
上記炭素数１以上４以下の脂肪族アルコールとしては、例えば、メタノール、エタノール、プロパノール、ブタノール、イソプロピルアルコール、イソブチルアルコール、ｓｅｃ−ブチルアルコール、ｔｅｒｔ−ブチルアルコールが挙げられる。
【００６３】
上記炭素数２以上８以下の脂肪族エーテルとしては、例えば、メチルエーテル、エチルエーテル、プロピルエーテル、イソプロピルエーテル、メチルエチルエーテル、メチルプロピルエーテル、メチルイソプロピルエーテル、メチルブチルエーテル、メチルイソブチルエーテル、メチルアミルエーテル、メチルイソアミルエーテル、エチルプロピルエーテル、エチルイソプロピルエーテル、エチルブチルエーテル、エチルイソブチルエーテル、エチルアミルエーテル、エチルイソアミルエーテル、ビニルエーテル、アリルエーテル、メチルビニルエーテル、メチルアリルエーテル、エチルビニルエーテル、エチルアリルエーテルが挙げられる。
【００６４】
揮発性可塑剤６の沸点は、樹脂層３、３’から揮発し易いことから、１２０℃以下が好ましく、より好ましくは８０℃以下である。揮発性可塑剤６の沸点がこの範囲であれば、共押出しした後の熱や、後の室温下でのガス透過により、揮発性可塑剤６は樹脂層３、３’から自然に揮散して、自然に除去される。該沸点の下限値は、概ね−５０℃である。
【００６５】
上記揮発性可塑剤６は、スチレン系樹脂４と着色剤５の合計量に対して、０．１５ｍｏｌ／ｋｇ〜１．４ｍｏｌ／ｋｇ添加することが好ましく、０．２〜１．２ｍｏｌ／ｋｇ添加することがより好ましい。上記範囲内であれば、良好な樹脂層形成用樹脂溶融物７が得られる。
【００６６】
なお、樹脂層形成用樹脂溶融物は、非発泡層の樹脂層を形成するように、揮発性可塑剤の添加量を上記範囲として共押出することが好ましい。なお、樹脂層形成用樹脂溶融物に気泡調整剤を添加しない方法、共押出後に樹脂層を急冷する方法などにより、さらに発泡を抑制することができる。
【００６７】
（着色剤について）
前記樹脂層形成用樹脂溶融物には、上述の着色剤が配合される。なお、着色剤はマスターバッチとして添加することができる。
【００６８】
また、本発明においては、樹脂層に着色剤を含有することを必須とするものであるが、発泡層に着色剤を含有させることもできる。なお、外観上は、樹脂層と発泡層において、樹脂層の方が濃色となることが好ましい。
【００６９】
（その他の添加剤）
また、樹脂層形成用樹脂溶融物７には、各種の添加剤を添加してもよい。
各種の添加剤としては、例えば、酸化防止剤、熱安定剤、耐候剤、紫外線吸収剤、難燃剤、充填剤、抗菌剤等が挙げられる。
【００７０】
（発泡層形成用樹脂溶融物１０）
別途に、発泡層２、２’を構成するポリスチレン系樹脂（Ａ）８と、その他必要に応じて添加される気泡調整剤などの添加剤を第２の押出機に供給し、加熱溶融し混練し、物理発泡剤９を圧入して、更に混練して発泡層形成用樹脂溶融物１０とする。
【００７１】
（ポリスチレン系樹脂（Ａ）８）
発泡層２、２’を構成するポリスチレン系樹脂としては、特に制限はなく、前記したポリスチレン系樹脂（Ｂ）と同様なものが使用できる。
ポリスチレン系樹脂（Ａ）８の溶融粘度η２（２００℃、せん断速度１００ｓｅｃ−１）は、８００〜２０００Ｐａ・ｓが好ましく、１０００〜１７００Ｐａ・ｓがより好ましく、１２００〜１５００Ｐａ・ｓがさらに好ましい。また、前記溶融粘度η１とη２との関係は、η１の方が小さいことが好ましい。上記範囲内であれば、良好な発泡層２、２’を形成することができる。
【００７２】
（物理発泡剤９）
物理発泡剤９としては、例えば、プロパン、ノルマルブタン、イソブタン、ノルマルペンタン、イソペンタン、イソヘキサン、シクロヘキサン、ヘプタンなどの炭素数２以上７以下の脂肪族炭化水素、塩化メチル、塩化エチル、１，１，１，２−テトラフルオロエタン、１，１−ジフルオロエタンなどの炭素数１以上３以下のハロゲン化脂肪族炭化水素、メタノール、エタノール、プロパノール、ブタノール、イソプロピルアルコール、イソブチルアルコール、ｓｅｃ−ブチルアルコール、ｔｅｒｔ−ブチルアルコールなどの炭素数１以上４以下の脂肪族アルコール、又はメチルエーテル、エチルエーテル、プロピルエーテル、イソプロピルエーテル、メチルエチルエーテル、メチルプロピルエーテル、メチルイソプロピルエーテル、メチルブチルエーテル、メチルイソブチルエーテル、メチルアミルエーテル、メチルイソアミルエーテル、エチルプロピルエーテル、エチルイソプロピルエーテル、エチルブチルエーテル、エチルイソブチルエーテル、エチルアミルエーテル、エチルイソアミルエーテル、ビニルエーテル、アリルエーテル、メチルビニルエーテル、メチルアリルエーテル、エチルビニルエーテル、エチルアリルエーテルなどの炭素数２以上８以下の脂肪族エーテル、等の有機物理発泡剤、窒素、二酸化炭素等の無機系物理発泡剤が挙げられる。
【００７３】
上記した物理発泡剤９は、２種以上を混合して使用することが可能である。物理発泡剤９は、上記したなかでもポリスチレン系樹脂（Ａ）８との相溶性、発泡効率の観点から有機系物理発泡剤が好ましく、中でもノルマルブタン、イソブタン、又はこれらの混合物を主成分とするものが好適である。
【００７４】
なお、物理発泡剤９の添加量は、発泡板１の見かけ密度などに対応して、適宜調整されるものであるが、概ね、発泡層２、２’を構成するポリスチレン系樹脂（Ａ）８に対して０．１５〜１．８ｍｏｌ／ｋｇであることが好ましく、０．３〜１．５ｍｏｌ／ｋｇであることがより好ましく、０．４〜１．２ｍｏｌ／ｋｇであることがさらに好ましい。
【００７５】
なお、発泡剤としては、物理発泡剤以外の発泡剤を併用して用いることもできる。
【００７６】
（気泡調整剤）
気泡調整剤としては有機系のもの、無機系のもののいずれも使用することができる。
無機系の気泡調整剤としては、ホウ酸亜鉛、ホウ酸マグネシウム、硼砂等のホウ酸金属塩、塩化ナトリウム、水酸化アルミニウム、タルク、ゼオライト、シリカ、炭酸カルシウム、重炭酸ナトリウム等が挙げられる。
【００７７】
また有機系の気泡調整剤としては、リン酸−２，２−メチレンビス（４，６−ｔｅｒｔ−ブチルフェニル）ナトリウム、安息香酸ナトリウム、安息香酸カルシウム、安息香酸アルミニウム、ステアリン酸ナトリウム等が挙げられる。またクエン酸と重炭酸ナトリウム、クエン酸のアルカリ塩と重炭酸ナトリウム等を組み合わせたもの等も気泡調整剤として用いることができる。これらの気泡調整剤は２種以上を混合して用いることができる。
【００７８】
また、発泡層形成用樹脂溶融物１０における気泡調整剤の添加量は、発泡層２、２’を構成するポリスチレン系樹脂１００重量部あたり、０．０５重量部以上１０重量部以下、好ましくは０．２重量部以上５重量部以下である。
【００７９】
（その他の添加剤）
発泡層形成用樹脂溶融物１０には各種の添加剤を添加してもよい。
各種の添加剤としては、例えば、酸化防止剤、熱安定剤、耐候剤、紫外線吸収剤、難燃剤、無機充填剤、抗菌剤、着色剤等が挙げられる。なお、着色剤を配合する場合には、樹脂層３、３’よりも淡色となるように、着色剤の種類、配合量を調整することが、発泡板１の質感を向上させる観点から好ましい。
【００８０】
（発泡層形成用樹脂溶融物１０と樹脂層形成用樹脂溶融物７の共押出）
次に、上記発泡層形成用樹脂溶融物１０と樹脂層形成用樹脂溶融物７とを、それぞれ後記するような適正温度に調整してから、環状ダイ１３に導入する。環状ダイ１３内で樹脂層形成用樹脂溶融物７と発泡層形成用樹脂溶融物１０とを、押出方向に、複数の筋状となるように合流積層させてから、共押出を行うと共に発泡層形成用樹脂を発泡させることにより、発泡層２、２’の表面に樹脂層３、３’が筋状に形成された筒状積層発泡体１４を製造する。
なお、共押出法では、発泡層形成用樹脂溶融物１０に樹脂層形成用樹脂溶融物７の温度をできるだけ近づけた方がより独立気泡率の高い発泡板１が得られることから好ましい。  また、環状ダイ中で樹脂層形成用樹脂溶融物７を発泡層形成用樹脂溶融物１０に積層する場合には、発泡板の片面にのみ樹脂層が形成されるような樹脂層流路を有するダイを用いるより、発泡板の両面に樹脂層が形成される流路を有するダイを用いた方が、発泡板の反りを防止しやすくなり、また発泡板の模様の設計がしやすくなる点から好ましい。
【００８１】
この筒状積層発泡体１４をピンチロール１５に通過させて、筒状積層発泡体１４の内面の発泡層同士を融着させることにより、本発明の筋状模様を有する発泡板１を得ることができる。
【００８２】
この場合、各樹脂層３、３’１本当たりの、押出方向１ｍ当たりの積層樹脂重量を０．０１〜０．６ｇ／ｍとして、発泡層２、２’の少なくとも片面に樹脂層３、３’を筋状に複数形成することが好ましい。
【００８３】
なお、樹脂層１本当たりの、１ｍ当たりの積層樹脂重量（Ｓ）は、発泡板表面の凹凸と関連するものであり、該積層樹脂重量（Ｓ）が増加するにつれて、共押出後、樹脂層形成用樹脂溶融物の樹脂温度は低下し難くなる。一方、発泡層形成用樹脂溶融物は、発泡による体積膨張により樹脂温度が低下し易くなる。したがって、積層樹脂重量（Ｓ）が増加するほど、樹脂層部分と非積層部分の流動性の差が大きくなることから、押出発泡後のブローアップにより筒状発泡体が引き伸ばされる際に、樹脂層部分が局所的に大きく引き伸ばされ、発泡板に凹凸が形成され易くなると考えられる。
【００８４】
また、隣り合う樹脂層の平均中心間距離（Ｔ）を２〜５０ｍｍとして、発泡層２、２’の少なくとも片面に樹脂層を筋状に複数形成することが好ましい。
隣り合う樹脂層の平均中心間距離が上記範囲内であれば、隣り合う樹脂層形成用樹脂溶融物同士が重なって筋状模様を形成することが困難となったり、筋状模様が広がりすぎて外観が低下することなく、良好な発泡板が得られる。
【００８５】
したがって、発泡層形成用樹脂溶融物１０に、樹脂層形成用樹脂溶融物７を長手方向に筋状に複数積層し、共押出する際には、各樹脂層３、３’１本当たりの、押出方向１ｍ当たりの積層樹脂重量（（Ｓ）以下、樹脂量ともいう）と、樹脂層３、３’の平均中心間距離（（Ｔ）以下、ピッチともいう）を上記範囲とすることでより良好な筋状模様を形成することができる。
【００８６】
なお、図３に示すような環状ダイ１３において、樹脂層形成用樹脂溶融物７は、円周上に配された多数の樹脂層形成用孔の流路を介して、樹脂層形成用樹脂溶融物７が樹脂層形成用のスリットから発泡層形成用樹脂溶融物１０の外周面に筋状に積層合流できる構造のものを用いることが好ましい。
【００８７】
環状ダイ１３内に加工される、樹脂層形成用スリットについては、発泡層２、２’の外周面に樹脂層３、３’の筋状模様が形成されるのであれば、形状等特に限定されるものではないが、スリットの溝幅は０．４〜６．０ｍｍとすることが好ましく、０．５〜５．０ｍｍとすることがより好ましく、０．６〜４．０ｍｍとすることがさらに好ましい。上記のスリット幅であれば、概ね、０．５〜２０ｍｍ、好ましくは０．８〜１５ｍｍの幅の樹脂層が発泡板に形成されやすくなる。また、スリット深さは、０．５〜５ｍｍであることが好ましい。
【００８８】
また、樹脂層形成用樹脂溶融物と発泡層形成用樹脂溶融物の積層部分における、隣り合うスリット間の平均中心間長さは、１〜１２ｍｍとすることが好ましく、２〜１１ｍｍとすることが、隣り合う樹脂層同士が重ならず、良好な樹脂層が形成される観点からより好ましい。
【００８９】
なお、本発明の製造方法においては、共押出時に発泡層形成用樹脂溶融物１０が発泡するため、幅方向に延展されることから、環状ダイ１３におけるスリット幅よりも、筋状の樹脂層３、３’の該平均中心間距離は拡がって形成される。この幅方向への延展の程度は、発泡板のブローアップ比として定義される。発泡板のブローアップ比Ｒは環状ダイ１３出口のリップ径Ｄ（単位ｍｍ）と得られた板の幅Ｗ（単位ｍｍ）より次式にて計算される値である。
Ｒ ＝ ２ × Ｗ ÷ ３．１４ ÷ Ｄ・・・（８）
【００９０】
該発泡板のブローアップ比は、１〜４であることが好ましい。上記範囲内であれば、幅方向の延展が大きく樹脂積層部分も局所的に伸ばされて凹凸が発生することなく、発泡に対して十分な延展がなされることから、発泡板にしわが発生することがさらに防止される。上記観点から、ブローアップ比は１．５〜３．０が好ましく、１．８〜２．７がより好ましく、２．０〜２．５が更に好ましい。
【００９１】
本発明の製造方法においては、発泡層形成用樹脂溶融物１０に、樹脂層形成用樹脂溶融物７を長手方向に筋状に複数積層し共押出する際に、各樹脂層３、３’１本あたりの、押出方向１ｍ当たりの積層樹脂重量を０．０１〜０．６ｇ／ｍとし、且つ隣り合う樹脂層３、３’の平均中心間距離を２〜５０ｍｍとして、発泡層２、２’の少なくとも片面に樹脂層３、３’を筋状に複数形成することが好ましい。より均質で厚みムラの少ない発泡板を得るには、各樹脂層３、３’の１ｍ当たりの積層樹脂重量を０．０２〜０．５ｇ／ｍ、好ましくは０．０３〜０．４ｇ／ｍより好ましくは０．０４〜０．３ｇ／ｍとし、且つ隣り合う樹脂層３、３’の平均中心間距離を２．５〜４５ｍｍ、好ましくは３〜４０ｍｍとすることが好ましい。
【実施例】
【００９２】
以下、本発明の発泡板について、実施例により具体的に説明する。但し、本発明は実施例に限定されるものではない。
【００９３】
製造装置として、バレル内径９０ｍｍの第一押出機と、第一押出機に接続されたバレル内径１２０ｍｍの第二押出機とからなるタンデム型の発泡層形成用押出機を用い、該第二押出機の出口に共押出用環状ダイ（リップ径１００ｍｍ）を取付け、さらに該共押出用環状ダイに樹脂層形成用第三押出機（内径５０ｍｍ）を連結させた共押出装置を用いた。
【００９４】
なお、実施例、比較例における、製造条件、スリット状ダイの設計形状、積層発泡シートの物性などを表１、２に記す。
なお、表１、２において、発泡層、樹脂層に用いた原料ＰＳ系樹脂（１）と（２）は以下のポリスチレン系樹脂を意味する。
ＰＳ系樹脂（１）：ＰＳジャパン社製ＧＸ２５１：溶融粘度１２３４Ｐａ・ｓ
ＰＳ系樹脂（２）：ＰＳジャパン社製６８０：溶融粘度９３０Ｐａ・ｓ
なお、ポリスチレン系樹脂の溶融粘度は、ＪＩＳ  Ｋ  ７１９９に準拠し、キャピログラフ１Ｄ（（株）東洋精機製作所製）の流動特性測定機を用いて、温度２００℃、せん断速度１００秒−１の条件で測定した値である。
また、着色剤としては、以下のものを使用した。
着色剤（１）レジノカラー工業株式会社製ＳＢＦ−Ｔ−３７７５
着色剤（２）大日精化工業株式会社製  ＰＳ−Ｍ−ＳＳＣＡ１１Ｎ７４７０ＢＲ
【００９５】
（実施例１）
表１、２に示す発泡層形成用ポリスチレン樹脂、気泡核剤としてタルク(ポリスチレン樹脂とタルクの総量に対する重量割合として表に示す重量％)、を第１押出機に供給して加熱、溶融、混練し、これにブタンを表２中に示す量注入し、第２押出機中で発泡に適した樹脂温度に調整して、発泡層形成用樹脂溶融物とし、共押出用環状ダイ中に導入した。
【００９６】
同時に、樹脂層形成用ポリスチレン系樹脂、酸化鉄を主成分とする茶色無機顔料を第３押出機に供給して、加熱、溶融、混練した後、揮発性可塑剤を注入し、樹脂層形成用樹脂溶融物とし、共押出用環状ダイに導入した。なお、樹脂層形成用樹脂溶融物には気泡調整剤を添加しなかった。
共押出用環状ダイ中で、発泡層形成用樹脂溶融物とスリット状の内リップから筋状とした樹脂層形成用樹脂溶融物とを合流させて、発泡層形成用樹脂溶融物に樹脂層形成用樹脂溶融物を積層してから筒状に共押出した後、この筒状積層発泡体１４を形成した。該筒状発泡体の内面同士を融着することにより、本発明の筋状の樹脂層を有するポリスチレン系樹脂発泡板を得た。なお、環状ダイ出口の口径Ｄ（ｍｍ）を１００ｍｍとし、板幅Ｗ（ｍｍ）を３３０ｍｍとして、ブローアップ比を２．１に調整した。得られた発泡板の特性等を表２に示す。
この発泡板は、筒状発泡体の発泡層同士が融着され、発泡層の両面に樹脂層が形成されており、また、全体に均質な筋状樹脂層が形成され、表面凹凸は少なく、表面平滑性に優れ、しかも加工適正が良好なものであった。
【００９７】
（実施例２）
樹脂層１本当たりの、押出方向１ｍ当たりの積層樹脂重量を０．１２ｇとし、発泡層の吐出量を表２の様に調整した以外は実施例１と同様に発泡板を得た。得られた発泡板の特性等を表２に示す。この発泡板は、全体に均質な筋状樹脂層が形成され、表面凹凸は少なく、表面平滑性に優れ、しかも加工適正が良好なものであった。
【００９８】
（実施例３）
環状ダイ条件を表２のようにして、表２に示す製造条件とした以外は実施例１と同様に発泡板を得た。得られた発泡板の特性等を表２に示す。この発泡板は、全体に均質な筋状樹脂層が形成され、表面凹凸は少なく、表面平滑性に優れ、しかも加工適正が良好なものであった。
【００９９】
（実施例４）
環状ダイ条件を表２のようにして、表２に示す製造条件とした以外は実施例１と同様に発泡板を得た。得られた発泡板の特性等を表２に示す。この発泡板は、全体に均質な筋状樹脂層が形成され、表面凹凸は少なく、表面平滑性に優れ、しかも加工適正が良好なものであった。
【０１００】
（実施例５）
環状ダイ条件を表２のようにして、表２に示す製造条件とした以外は実施例１と同様に発泡板を得た。得られた発泡板の特性等を表２に示す。この発泡板は、全体に均質な筋状樹脂層が形成され、表面凹凸は少なく、表面平滑性に優れ、しかも加工適正が良好なものであった。
【０１０１】
（実施例６）
環状ダイ条件を表３のようにして、表３に示す製造条件とした以外は実施例１と同様に発泡板を得た。得られた発泡板の特性等を表３に示す。この発泡板は、全体に均質な筋状樹脂層が形成され、表面凹凸は少なく、表面平滑性に優れ、しかも加工適正が良好なものであった。
【０１０２】
（実施例７）
実施例１の環状ダイ円周上に配された多数の樹脂層形成用孔（溝幅が０．６ｍｍから０．８ｍｍ、１．０ｍｍと変化させた、１７８本のスリット）の流路を介して、共押出し、引き取り機の速度および発泡剤量を調整して発泡シートを得た。得られた積層発泡シートの特性等を表３に示す。実施例１と同様にスリットの溝幅を変化させても、筋状模様は形成可能であり、表面凹凸の少ない発泡板が得られた。また、加工適正が良好なものであった。
【０１０３】
（実施例８）
環状ダイ条件を表３のようにして、表３に示す製造条件とした以外は実施例１と同様に発泡板を得た。得られた発泡板の特性等を表３に示す。この発泡板は、全体に均質な筋状模様が形成され、表面平滑性に優れ、しかも加工適正が良好なものであった。
【０１０４】
（比較例１）
環状ダイ条件を表３のようにして、表３に示す製造条件とした以外は実施例１と同様に積層板を得た。得られた発泡板の表面は極めて凹凸が大きくなり、平滑性に劣り、加工適正も低下するものであった。
【０１０５】
（比較例２）
環状ダイ条件を表３のようにして、表３に示す製造条件とした以外は実施例１と同様に発泡板を得た。しかしながら、得られた発泡板の表面は極めて凹凸が大きく、平滑性に劣り、加工適正に劣るものであった。
【０１０６】
【表１】
2014201042.tif 000003
【０１０７】
【表２】
2014201042.tif 000004
【０１０８】
【表３】
2014201042.tif 000005
【０１０９】
表２及び表３において、各特性は以下のようにして測定評価した。
【０１１０】
（発泡板の見かけ密度）
発泡板１の見かけ密度は、発泡板１の全幅にわたり、無作為に複数箇所（５箇所以上が望ましい）切り出した、試験片の重量（ｇ）を該試験片の外形寸法から求められる体積（ｃｍ３）で除した値を単位換算（ｇ／ｃｍ３）して各サンプルの見かけ密度を求め、得られた値の平均値を見かけ密度とした。
【０１１１】
（発泡板の厚み）
発泡板１の厚みは、発泡板１を幅方向に沿って、一方の端部から他方の端部に至るまで等間隔に複数箇所（５箇所以上）の地点について測定される厚み（ｍｍ）の算術平均値として求めた。
【０１１２】
（発泡板の最表面セル壁厚み）
前記発泡板１の樹脂層積層面側における、最表面部の最大セル壁厚みの測定は、発泡板１表裏面の幅方向に全幅の試験片を切り出し、該試験片の断面を拡大顕微鏡（デジタル顕微鏡）により観察して、発泡板１表面から、発泡板１の厚み方向に第一番目の気泡壁までの厚みを全ての気泡について測定し得られた測定値の最大値を記録した。この作業を３箇所について繰り返し、各測定値の最大値の算術平均を発泡板１の最表面部の最大セル壁厚みとした。
【０１１３】
（発泡板表面の輪郭曲線の高さ）
前記発泡板表面の輪郭曲線の高さは、次の通り測定した。
発泡板の幅方向に全幅に切り出した試験片の試験片の断面を拡大顕微鏡（デジタル顕微鏡）により観察した。該拡大画面における、発泡板表面に存在する凹凸部分の頂点を特定し（個々の気泡による細かい凹凸は除く）、隣り合う凸部分の頂点間を結ぶ直線から、凹部の谷底部への垂線の長さ（α）を測定した。該拡大画面における全ての凹凸について同様の操作により、垂線の長さ（α）を測定した。上記操作を発泡板の異なる箇所（５箇所以上）から同様に切り出した試験片について測定し、それぞれの試験片の測定値における最大値の平均を発泡板表面の輪郭曲線の高さとした。なお、該拡大写真においては、図１に示されるように、凸部分は発泡層で形成され、凹部は樹脂層で形成されていた。
【０１１４】
（独立気泡率）
発泡層２、２’の独立気泡率：Ｓ（％）は、ASTMD2856-70(1976再認定)に記載されている手順Ｃに準拠し、東芝ベックマン株式会社製の空気比較式比重計９３０型等を使用して測定される試験片の実容積（独立気泡の容積と樹脂部分の容積との和）：Ｖｘ（ｃｍ３）から、下記式（９）により算出される。
【０１１５】
Ｓ（％）＝（Ｖｘ−Ｗ／ρ）×１００／（Ｖａ−Ｗ／ρ）・・・（９）
但し、上記式中の、Ｖａ、Ｗ、ρは以下の通りである。
Ｖａ：  測定に使用した試験片の見かけ容積（ｃｍ３）
Ｗ：  試験片の重量（ｇ）
ρ：  試験片を構成する樹脂の密度（ｇ／ｃｍ３）
なお、樹脂の密度ρ（ｇ／ｃｍ３）は、試験片の重量Ｗ（ｇ）及び測定に使用した試験片を加熱プレスにより気泡を脱泡させてから冷却する操作を行い、得られたサンプルの体積（ｃｍ３）から求めることができる。
【０１１６】
（加工性）
発泡板を押出方向に２００ｍｍ、幅５０ｍｍのサイズに切断し、該試験片の押出方向中央位置に、発泡板の平均厚みの９０％の深さを有する内角９０°のＶ字型の溝を切削加工にて作成した。該Ｖ字溝の内辺側が接触するよう９０°折り曲げ、そのときにＶ字溝部分が破断するかどうか観察した。上記操作を発泡板の任意の箇所５箇所について行い、破断の無いものを○、破断したものを×とした。
【０１１７】
（表面平滑性）
発泡板の樹脂層積層面側における、表面の輪郭曲線の高さにおいて、５００μｍ未満のものを○、５００μｍを超えたものを×とした。
【０１１８】
（外観評価）
発泡板の外観の評価は、以下の基準により行った。
◎・・・筋状模様が形成されている。また、茶系着色剤使用時には高級感のある木目調模様がみられる。
〇・・・筋状模様が形成されている。また、茶系着色剤使用時には木目調模様がみられる。
△・・・筋状模様が形成されているものの、樹脂層の中心間距離が離れすぎて茶系着色剤使用時には木目調模様にならない。
×・・・全面が均一となり、筋状模様が形成されていない。
【０１１９】
（溶融粘度）
ポリスチレン系樹脂の溶融粘度は、ＪＩＳ  Ｋ  ７１９９に準拠し、キャピログラフ１Ｄ（（株）東洋精機製作所製）の流動特性測定機を用いて、温度２００℃、せん断速度１００秒−１の条件で測定した値である。
【符号の説明】
【０１２０】
１    ポリスチレン系樹脂発泡板
２、２’  ポリスチレン系樹脂発泡層
３、３’  ポリスチレン系樹脂層
４    樹脂層を構成するポリスチレン系樹脂（Ｂ）
５    着色剤
６    揮発性可塑剤
７    樹脂層形成用のポリスチレン系樹脂溶融物
８    発泡層を構成するポリスチレン系樹脂（Ａ）
９    物理発泡剤
１０  発泡層形成用のポリスチレン系樹脂溶融物
１１  第１の押出機
１２  第２の押出機
１３  環状ダイ
１４  筒状積層発泡体
１５  ピンチロール
【図２】
2014201042.tif 000006
【図３】
2014201042.tif 000007
【図１】
2014201042.tif 000008